(57)【要約】      （修正有）【課題】天然木の質感をそのまま備えており、かつ色彩が明瞭に表われ、しかも任意の色彩を得ることが可能な天然木薄紙およびその製法を提供する。【解決手段】天然木の極薄突き板１の裏面に裏打ちシート８を接着しており、極薄突き板１の道管内に色素含有樹脂３Ａを浸透させている。天然木をスライスした突き板の裏面に紙又は不織布を主材とする裏打ちシート８を色素原料を含有させた接着剤で接着する貼合せ・色付け工程Ｉと、突き板１の裏打ちシート８を研削・研磨機で研磨することにより厚さを0.05〜0.1ｍｍの極薄突き板１にする研削・研磨工程IIにより製作される天然木薄紙。【効果】木目を構成する早材にも晩材にも色素含有樹脂が浸透しているので、木目のコントラストが変化せずに色彩を備えることになり、天然木の形質を保ちながら、任意の色彩をもつ化粧板に仕上げることができる。【選択図】図１
2018158542.tif 000002
【特許請求の範囲】
【請求項１】
天然木の極薄突き板の裏面に裏打ちシートを接着しており、
前記極薄突き板の道管内に色素含有樹脂を浸透させている
ことを特徴とする天然木薄紙。
【請求項２】
前記色素含有樹脂が、前記極薄突き板と前記裏打ちシートを接着する接着剤に顔料、染料またはそれらの混合物である色素原料を混合したものである
ことを特徴とする請求項１記載の天然木薄紙。
【請求項３】
前記極薄突き板の厚さが0.05〜0.1ｍｍである
ことを特徴とする請求項１記載の天然木薄紙。
【請求項４】
天然木をスライスした突き板の裏面に紙または不織布を主材とする裏打ちシートを色素原料を含有させた接着剤からなる色素含有樹脂で接着する貼合せ・色付け工程と、
前記突き板の裏打ちシートを研削・研磨機で研磨することにより厚さを0.05〜0.1ｍｍの極薄突き板にする研削・研磨工程とからなる
ことを特徴とする天然木薄紙の製造方法。
【発明の詳細な説明】
【技術分野】
【０００１】
本発明は、天然木薄紙、およびその製法に関する。さらに詳しくは、住宅の壁紙とか、ドアや枠材などの建材、家具や文具、雑貨等あらゆる種類の造作物の表面材として貼付でき、天然木を素材とする化粧用の薄紙に関する。
化粧用の薄紙の典型的な利用分野は壁紙であるが、壁紙は一般に、紙のほか布やビニール樹脂加工紙の３種類が用いられてきた。しかし、本発明はこれらのどれにも属さない新しいタイプの壁紙として利用できる薄紙に関する。すなわち、天然木を主材とし、天然木の風合いをそのまま活かした天然木薄紙、およびその製法に関する。
【背景技術】
【０００２】
本出願人は特許文献１により、天然木の質感をそのまま備えており、木質住宅の木材と共に呼吸する性質を有し、かつ極薄であって平面だけでなく曲面にも貼ることができ、しかも割れや裂けが無く厚み公差の小さい天然木薄紙を提供している。
【０００３】
上記の天然木薄紙は、天然木の質感をそのまま活かすものであるため、そのこと自体は評価できるものである。しかし、異なる美感を持ちたいという立場から豊かな色彩を求められることに対しては、期待に応えていない。
【０００４】
そうした要望に応えるものとして、特許文献２の従来技術があった。
この従来技術は、木質薄板に着色された裏打ちシートを接着したものである。この従来技術では、使用された状態の木質化粧シートを見るとき、裏打ちシートに着色した色彩を木質薄板の表面側から見ることになる。しかるに、木質薄板は表面に現われる木目が、美感上の重要な要素となっているところ、木質薄板の背面に色彩があるだけでは、木目のコントラストが弱くなり、全体にボケた印象にしかならなかった。
【先行技術文献】
【特許文献】
【０００５】
【特許文献１】特許第５４１５２１４号公報
【特許文献２】特開２００４−２７６３６８号公報
【発明の概要】
【発明が解決しようとする課題】
【０００６】
本発明は上記事情に鑑み、天然木の質感をそのまま備えており、かつ色彩が明瞭に表われ、しかも任意の色彩を得ることが可能な天然木薄紙およびその製法を提供することを目的とする。
【課題を解決するための手段】
【０００７】
第１発明の天然木薄紙は、天然木の極薄突き板の裏面に裏打ちシートを接着しており、
前記極薄突き板の道管内に色素含有樹脂を浸透させていることを特徴とする。
第２発明の天然木薄紙は、第１発明において、前記色素含有樹脂が、前記極薄突き板と前記裏打ちシートを接着する接着剤に顔料、染料またはそれらの混合物である色素原料を混合したものであることを特徴とする。
第３発明の天然木薄紙は、第１発明において、前記極薄突き板の厚さが0.05〜0.1ｍｍであることを特徴とする。
第４発明の天然木薄紙の製造方法は、天然木をスライスした突き板の裏面に紙または不織布を主材とする裏打ちシートを色素原料を含有させた接着剤からなる色素含有樹脂で接着する貼合せ・色付け工程と、前記突き板の裏打ちシートを研削・研磨機で研磨することにより厚さを0.05〜0.1ｍｍの極薄突き板にする研削・研磨工程とからなることを特徴とする。
【発明の効果】
【０００８】
第１発明の天然木薄紙によれば、極薄突き板の道管に色素含有樹脂が浸透しているので、木材そのものが色彩を備える外観を呈する。また、木目を構成する早材にも晩材にも色素含有樹脂が浸透しているので、木目のコントラストが変化せずに色彩を備えることになり、天然木の形質を保ちながら、任意の色彩をもつ化粧板に仕上げることができる。
第２発明の天然木薄紙によれば、極薄突き板の裏面から色素含有樹脂が染み込み道管内によく充填され、色彩が明瞭に外観に表われる。
第３発明によれば、極薄突き板が非常に薄いことから曲げたときの内部応力が小さくなり、弱い糊でも貼付できる。つまり、従来のビニールクロスと同じ接着剤と同じ施工法で壁紙施工が可能である。
第４発明の製法によれば、突き板の表面を研削・研磨することによって突き板を損傷することなく刃物によるスライスでは不可能だった極薄の0.05〜0.1ｍｍの厚さにすることができ、その厚み公差も小さくできる。しかも、突き板と裏打ちシートを接着させる色素含有樹脂が突き板の道管内に浸透するので、天然木薄紙に色彩を付与でき、その色彩は明瞭な外観を呈する。
【図面の簡単な説明】
【０００９】
【図１】本発明の一実施形態に係る天然木薄紙Ａの斜視図および部分断面図である。
【図２】本発明の実施形態に係る天然木薄紙の３種類の外観図である。
【図３】木材の早材と晩材の説明図である。
【図４】木材の道管の説明図である。
【図５】本発明の製造方法における全体工程の説明図である。
【図６】本発明の製造方法における貼合せ・色付け工程の説明図である。
【発明を実施するための形態】
【００１０】
つぎに、本発明の実施形態を図面に基づき説明する。
（本発明の製造方法）
図５は本発明に係る天然木薄紙の製造方法の工程図である。同図に示すように、本発明に係る天然木薄紙の製法は、突き板１Ａの裏面に裏打ちシートを接着する貼合せ・色付け工程Ｉと、突き板１Ａを研削・研磨することにより厚さを0.05〜0.1ｍｍ極薄突き板にする研削・研磨工程IIと、極薄突き板１Ａの表面に塗装する塗装工程IIIとからなる。
前記接着・色付け工程Ｉと研削・研磨工程IIはその順とすることが好ましいが、突き板１Ａの研削・研磨を先に行い、その後で裏打ちシート８を接着する貼合せ・色付け工程を行ってもよい。
【００１１】
以下、図５および図６を参照しながら説明する。
なお、図５および図６に示す符号１Ａは、突き板であるが、ロール状に巻取ったロール１Ｒ３の形態か、あるいは１枚の長い突き板１Ａの形態で製造工程に供される。突き板１Ａを得るまでの工程は、従来工法が制限なく使用され、それ以降の工程が本発明にしたがって実行される。
【００１２】
Ｉ：貼合せ・色付け工程
図１に示す貼合せ・色付け工程Ｉでは、突き板１Ａに裏打ちシート８が接着されるが、この工程Ｉの実行には図６に示す貼合せ機１０が用いられる。貼合せ機１０は、接着剤塗布部１１、１次乾燥器１２、プレス１３、加熱ロール１４、および２次乾燥器１５からなる。
図６に示すように、裏打ちシート８は接着剤塗布部１１、１次乾燥器１２にその順で通される。ついで、突き板１Ａと裏打ちシート８が合わされて、プレス１３で加圧され、加熱ロール１４で加熱され、２次乾燥器１５で乾燥される。このようにして得られた薄紙はロール状に巻き取られる。
【００１３】
つぎに、接着剤塗布部１１の詳細を説明する。
裏打ちシート８はロール状に巻いた状態で接着剤塗布部１１に供給される。接着剤塗布部１１は２本のローラで構成されている。色素含有樹脂３Ａは２本のローラの谷間に入れられており、この２本のローラの間を通る裏打ちシート８の表面に塗布される。なお、接着剤塗布部１１は図示するように２本ローラで構成したものに限らず、どのような構成の塗布部であってもよい。
【００１４】
接着剤塗布部１１にはタンク１６が接続されていて、このタンク１６には、接着剤３に色素原料２１を混合した色素含有樹脂３Ａが貯えられている。
接着剤３には、無機系接着剤および有機系接着剤のいずれも使用できるが、有機系接着剤が好ましい。
有機系接着剤としては、天然系接着剤および合成系接着剤のいずれも使用可能である。
【００１５】
色素原料２１は、顔料、染料、またはそれらの混合物からなる。すなわち、色素原料２１は水や油に不溶の顔料のほか、水や油に溶ける染料と称されるもの、または顔料と染料の混合物のいずれを用いてもよい。
顔料には、無機顔料と有機顔料とがあり、どちらも使用可能である。無機顔料には、天然鉱物顔料と合成無機顔料とがあり、白色、赤色、青色、黄色、黒色などがある。
有機顔料は、有機化合物を成分とする顔料であり、黄、橙、赤、紫、青、緑などがある。
【００１６】
接着剤３と色素原料２１の混合割合は任意であり、とくに制限はない。色素含有樹脂３Ａ全体における接着剤３の割合は、突き板１Ａと裏打ちシート８とが充分に接着するものであればよい。色素含有樹脂３Ａ全体に対する色素原料の割合は、突き板１Ａの道管内に充填するに足りる量であればよく、その量は実験的に定めればよい。もちろん、道管内に色素原料が充分に浸透し充填されれば、突き板全体の色彩が濃くなり、色素の量が少ないと、突き板全体の色彩が薄くなる。
【００１７】
貼合せ機１０における上記接着剤塗布部１１以降の構成部品を説明する。
１２は１次乾燥器で、色素含有樹脂３Ａが塗布された裏打ちシート８が通過する間に色素含有樹脂３Ａが適度に乾燥される。
【００１８】
１３はプレスで、このプレス１３の入側に色素含有樹脂３Ａが塗布された裏打ちシート８と既述の突き板１Ａが共に挿入され、互いに接合される。
１４はヒータが内蔵された加熱ロールであって、プレス１３を通過した突き板１Ａと裏打ちシート８との間の色素含有樹脂３Ａが加熱ロール１４で加熱されることによって、接合強度を高めることになる。
１５は２次乾燥器であって、色素含有樹脂３Ａを温風により水分蒸発させ硬化促進しながら、突き板１Ａと裏打ちシート８の接合を確実にする。
２次乾燥器１５を出て巻き取ったものを半製品ロール１Ｒ２として示す。
【００１９】
接着剤塗布部１１に通されるとき裏打ちシート８の片面には、色素含有樹脂３Ａが塗布される。そして、片面に色素含有樹脂３Ａが付着した裏打ちシート８は、１次乾燥器１２に通され、つぎに別途送られてくる突き板１Ａと接合され、このとき裏打ちシート８と突き板１Ａとが接着される。このようにして接着された裏打ちシート８と突き板１Ａは、プレス１３で圧着され、加熱ロール１４で加熱され、２次乾燥器で乾燥される。
【００２０】
上記の貼合せ・色付け工程Ｉを実行している間に、色素含有樹脂３Ａが極薄突き板１Ａの道管内に浸透していく。この浸透による充填は、主として毛細管現象によるものであるが、ロールによる加圧にも助けられて生ずる。
このようにして、道管内に色素含有樹脂３Ａが充填された極薄突き板１Ａが得られる。
【００２１】
II：研削・研磨工程
図５に示す研磨工程IIでは、特許文献１に記載された研削・研磨機が用いられる。
この研削・研磨機は、上下２本のローラにサンドペーパを巻き掛けたものである。一方のローラを駆動輪として回転させると、サンドペーパがローラの間を巡回する。突き板１Ａを下から支える下支えローラも有している。
【００２２】
半製品ロール１Ｒ２を繰り出しながら突き板１Ａをサンドペーパで研削・研磨していくと、突き板１Ａの厚さを無理なく薄くすることができる。薄くなった突き板を符号１を付した極薄突き板１として以下に説明する。
【００２３】
この研削・研磨工程では、目の粗いサンドペーパで厚さを薄くしていく研削と、目の細かいサンドペーパで表面をみがく研磨の両方が含まれるが、この両方は別工程として分けて行ってもよく、一つの工程としてまとめて行ってもよい。また、研削もサンドペーパの目の粗さを順に変えて複数工程で行ってもよく、一工程で行ってもよい。このように、研削と研磨を行うと、効率よく厚さを薄くしながら、表面粗さを緻密に仕上げていくことができる。
【００２４】
突き板１Ａの厚さは、一般的な突き板と同じく約0.5〜0.15ｍｍ位であるが、本工程IIによると、0.05〜0.1ｍｍ位の極薄突き板１に仕上げることができる。この薄さは、刃物によるスライスでは得ることができない極薄の厚さである。しかも、研削・研磨により仕上げた厚さは、厚み公差をかなり小さくすることができる。突き板をスライスした場合は、厚み公差にどうしてもバラツキが生ずるが、研削・研磨による場合は厚み公差を極少にできる点が特有の効果である。
この工程IIで得られたものは、いったん半製品ロールとして巻き取られる。
【００２５】
III：塗装工程
図５に示す塗装工程では、公知の塗装機が用いられる。
塗装機によって塗料が極薄突き板１の表面に塗工され塗膜９となる。塗膜９には、様々な塗料を制限なく用いることができる。たとえば、自然塗料も撥水性塗料も使用可能である。
これにより、様々な風合いをもっていたり、木材の木肌がありながら撥水性も有する薄紙を得ることができる。塗膜９が形成された極薄突き板１は天然木薄板Ａとして巻き取られる。
【００２６】
（本発明の薄紙）
本発明の天然木薄紙Ａを説明する前に、まず木材の道管に係わる構造を説明する。
図３は、木材を角材に切ったものを示しており、上側面と左側面と、前面の木口面が見えている。
いわゆる年輪を表す濃い太線は、晩材（夏材）を示し、隣り合う濃い太線の間の色の薄い部分は早材（春材）である。晩材と晩材の間は１年を示している。
【００２７】
図４に示すように、形成層の活動が盛んな春〜夏に形成された早材（そうざい）の仮道管には，樹木が成長するために必要な水分を根から葉へと円滑に移動させるためにたくさんのすき間があいている。一方，夏〜秋に形成された晩材（ばんざい）の仮道管は，壁を厚く，すき間を少なくすることで，樹木自身の重みを支えるようになっている。つまり，年輪はすき間の多い仮道管が集まった早材部と，すき間の少ない仮道管が集まった晩材部との組み合わせによってできている。
【００２８】
北海道大学の文献「平成2年（1990年）3月北海道大学農学部  深違和三教授  編著「樹木の年輪が持つ情報」（解析技術と林業への応用）P28〜P29」では、スギの早・晩材の密度は、早材の平均は、0.23ｇ／ｃｍ３、晩材の平均は、0.66ｇ／ｃｍ３と報告されている。
【００２９】
本発明の天然木薄紙は、木材が上記のごとき道管を有することを応用したものである。
本発明の構成要素である天然木の極薄突き板は、厚さが薄くとも木材の形質を備えている。そして、道管には毛細管現象によって色素原料２１を浸透させることが可能であり、そうすることによって、極薄突き板に色彩を付与することができる。
【００３０】
また、早材と晩材の多重年輪によって形作られる木目も色付きながらそのまま反映させることができる。
たとえば、スギの場合、以下のような色素の濃淡が生ずる。
１．早材の平均密度が、0.23ｇ／ｃｍ３と低いため、色素含有樹脂３Ａ、ひいては色素原料２１の染み込み量が多くなり、晩材より顔料の色が濃くなる。
２．晩材の平均密度が、0.66ｇ／ｃｍ３と高いため、色素含有樹脂３Ａ、ひいては色素原料２１の染み込み量が少なくなり、早材より顔料の色が薄くなる。
【００３１】
本発明（請求項１）の天然木薄紙Ａは、天然木の極薄突き板の裏面に裏打ちシートを接着しており、前記極薄突き板の道管内に色素含有樹脂を浸透させたものである。色素含有樹脂はどのような手法で含有させてもよいが、本発明の製法（請求項４）を用いると効率よく製造できる。
【００３２】
本発明の製法により得られた天然木薄紙Ａは、図１に示すように、突き板１中の無数の道管に色素含有樹脂３Ａを浸透させたものとなっている。そして、早材の道管と晩材の道管には、その密度に応じた量の色素含有樹脂３Ａが染み込むため、突き板１の木目をそのまま活かした状態で、色目が付いて見えることになる。なお、裏打ちシート８を構成する紙にも不規則な隙間があるので、その内部にも色素含有樹脂３Ａが浸透することになる。
このため、本発明の天然木薄紙Ａは、図２に示すように、天然木そのものを染色したような外観となる。
【００３３】
図２は本発明の実施形態に係る３色の天然木薄紙（Ａ）、（Ｂ）、（Ｃ）の平面図である。
（Ａ）図は木地色の色素含有樹脂３Ａを用いたもので、当然ながら元の天然木と同様の色調を示している。
（Ｂ）図は黒色の色素含有樹脂３Ａを用いたもので、（Ｃ）図は赤色の色素含有樹脂３Ａを用いたものである。黒白写真では色彩は分らなくなっているが、黒色の（Ｂ）図は赤色の（Ｃ）図よりも全体に色調が濃く、とくに早材部分の濃淡の差が表われている。
【００３４】
図１に示す天然木薄紙Ａの厚さの好ましい範囲は、下記のとおりである。
天然木薄紙Ａ全体の厚さ：0.08〜0.2ｍｍ
極薄突き板１：0.05〜0.1ｍｍ
裏打ちシート８：0.03〜0.1ｍｍ
【００３５】
とくに、色彩を外観的に明瞭にするには、突き板１の厚さを0.05〜0.1ｍｍとすることが重要となる。このように極薄にすることで、天然木独自の杢理を活かしたままで、同一の種類の天然木であっても様々な色調を表現可能で自然な外観を得る事ができる。
【００３６】
上記のごとき天然木薄紙Ａは、一枚の薄紙を壁紙として使用することができる。しかし、２枚の薄紙の裏面同士を貼り合わせて、両面が木目の天然木薄紙としてもよい。こうした２枚合せの天然木薄紙としては、文具、雑貨、建築用素材製品など種々用途がある。
また、２枚合せの天然木薄紙に打ち抜き加工をすると、しおり、ブックマークなどの文具や雑貨その他種々な用途に使うことができる。
【００３７】
本発明の天然木薄紙Ａは、つぎの利点がある。
ａ）天然木をそのまま使っているので、住宅の木材と共に呼吸する。このため、室内の湿度調整が薄紙を通じてできるので住環境が良くなる。
ｂ）厚さが非常に薄いので曲面部分にも接着することができる。このため、適用範囲が広いという利点がある。
ｃ）任意の色彩が付与されており、しかも木目模様はそのまま活かされているので、天然木の風合いを残しながら着色された化粧材とすることができる。
【００３８】
つぎに、本発明の天然木薄紙の施工方法を説明する。
施工方法には、二種類があり、第１は現場工法で、第２は工業用資材の工法である。
（現場工法）
従来より建物の壁にビニルクロスを貼付する方法と同様の施工法が使える点が、本発明の一つの利点である。
接着剤には、でんぷん系の糊が使用でき、現場で下地処理を行い、刷毛やローラーで接着剤を壁面に塗布し、乾燥する前に本発明の天然木薄紙を貼付することでよい。
【００３９】
（工業用資材の工法）
本発明の天然木薄紙の裏面、すなわち裏打ちシート８の裏面と、合板などの基材の表面に張り付ける事ができる。
貼り付けるには、酢酸ビニール系接着剤などを基材の表面に塗布して仮合わせを行い、平板状の熱プレスなどで圧着させる。
圧着させた製品は、プリント合板のように取り扱うことができる。
【産業上の利用可能性】
【００４０】
本発明の天然木薄紙は、住宅や施設の壁紙として利用できる外、家具や柱、天井、建具、あらゆる種類の造作材などの表面材として貼付することもできる。この場合、付与する色彩を自由に選定できるので、換言すれば任意の色彩の天然木薄紙を選択できるので、既存の柱や建具等との色彩や風合いのコーディネートが容易に行える。また、文具や雑貨の素材としても利用でき、極薄の性格を利用して紙の代替品となりうる。この場合、通常は紙製品であるところ、木質の感覚を楽しめる製品となる。
【符号の説明】
【００４１】
１    突き板
３Ａ  色素含有樹脂
８    裏打ちシート
１１    接着剤塗布部
１６    タンク
２１    色素原料
【図１】
2018158542.tif 000003
【図２】
2018158542.tif 000004
【図３】
2018158542.tif 000005
【図４】
2018158542.tif 000006
【図５】
2018158542.tif 000007
【図６】
2018158542.tif 000008